ФОЛЬГА ДЛЯ НАНЕСЕНИЯ ЗАЩИТНОЙ ИНФОРМАЦИИ МЕТОДОМ ГОРЯЧЕГО ТИСНЕНИЯ

Полезная модель относится к приспособлениям, используемым для нанесения защитных меток, позволяющих удостовериться в подлинности документов, денежных банкнот, ценных бумаг, акцизных марок и т.п. предметов, в частности, к приспособлению, которое позволяет переносить на защищаемые объекты скрытые поляризационные изображения и видимые голографические изображения методом горячего тиснения.
Большое распространение при нанесении защитных меток и изображений, предохраняющих от подделки ценные бумаги, документы и подтверждающих подлинность различных товаров и изделий получил способ горячей припрессовки. Известны различные методы переноса изображений и меток на полиграфическую продукцию. Успешное их применение определяется наличием и возможностями современного оборудования. В последние годы широкое распространение имеют высокопроизводительные пресса и апликаторы, позволяющие наносить изображения и метки методом горячей и холодной припрессовки. Методом горячей припрессовки наносят голографические изображения, используя фольгу для горячего тиснения с голографическим изображением [Патент США 5810954, 1998 год], термохромные метки, используя фольгу для горячего тиснения, состоящую из носителя и расположенного на нем слоя, включающего термохромный, клеевой или адгезивный и антимикробный составы [Патент США №6361839, 2002].
Наиболее эффективным элементом защиты в метке в последнее время является скрытое изображение [Патент США №5693446, 1997, Патент США №6368684, 2002], которое не идентифицируется визуально и тем самым позволяет повысить защищенность от прямого копирования.
Описана [патент Российской Федерации №216560, В 42 D 15/10, 2001] защитная метка, которую формируют на наружной поверхности удостоверяемого документа. Данное техническое решение можно рассматривать как наиболее близкое к заявляемому, т.е. прототип. Указанная метка состоит из последовательно расположенных:
- Прозрачной гибкой подложки,
- Слоя поляризационного светочувствительного материала, в котором записывают скрытое поляризационное изображение путем его экспонирования через шаблон после нанесения метки на подложку.
- Прозрачного термолакового слоя, в котором методом горячего тиснения осуществлена запись рельефно-фазовой голограммы с видимым и лазерным скрытым изображениями,
- Металлизированного отражающего слоя,
- Слоя термоклея.
Хотя защитные свойства указанной метки очень высоки, способ изготовления метки, включающий стадию формирования скрытого поляризационного изображения на уже нанесенной на поверхность защищаемого предмета метке, вызывает определенные сомнения в возможности высоких тиражей.
Задача настоящей полезной модели заключается в разработке приспособления, обеспечивающего высокую технологичность и производительность процесса нанесения защитных меток, содержащих скрытые и голографические изображения.
В соответствии с вышеизложенным, для достижения высокой производительности процесса переноса скрытого и голографического изображения в сочетании с высокой степенью защиты, которую оно обеспечивает, предлагается приспособление для нанесения защитной информации методом горячего тиснения, которое включает:
- базовую пленку-основу (подложку) с антиадгезионным покрытием,
- изотропный прозрачный термостойкий информационный слой на основе полимера, имеющий степень кристалличности не менее 30%, для формирования скрытых поляризационных изображений и, при необходимости рельефно-фазовых голографических изображений, который нанесен со стороны антиадгезионного покрытия,
- отражающий слой, в случае формирования рельефно-фазовых голографических изображений, и при необходимости, для скрытых поляризационных изображений,
- и термоактивируемый клеевой слой.
Готовое приспособление имеет вид многослойной пленки.
В качестве полимера для формирования базовой пленки-основы используют полиэти-лентерефталат (ПЭТ), поликарбонаты. Толщина базовой пленки составляет от 10 до 30 мкм, предпочтительно 16-24 мкм.
При толщине до 10 мкм пленка нетехнологична на конечных стадиях нанесения защитной метки, при толщине более 30 мкм снижается производительность процесса нанесения метки из-за увеличения времени припрессовки и, следовательно, увеличения энергетических затрат.
Антиадгезионный слой представляет собой слой, сформированный из полиэтиленовых восков, силиконовых полимеров и т.д. Толщина слоя 0,5-0,8 мкм.
Информационный слой для создания скрытых поляризационных и, при необходимости, рельефно-фазовых голографических изображений формируют на основе сополимеров общей формулы
2
2
n
2
2
m
p
[(CF-CF)(CH-CF)],
m=5-40,
n=95-60,
p~800-1000.
Указанные полимеры получают согласно методике, описанной в патенте Франции №1480062, 1960. Для формирования слоя полимер растворяют в системе растворителей, состоящей из ацетона : бутилацетата : этилацетата в соотношении 3:3:2,5 по весу. Концентрация полимера в растворе 12-16 вес. %.
Толщина указанного полимерного слоя составляет 2-4 мкм в зависимости от условий нанесения и концентрации раствора.
В случае формирования рельефно-фазовых голографических изображений отражающее покрытие представляет собой слой алюминия толщиной 0,008-0,01 мкм, а прозрачное отражающее покрытие образует слой двуокиси олова толщиной 0,08-0,1 мкм.
Термоактивируемый клеевой слой формируют из эмульсии полибутилацетата или по-лиоксиметиленов с добавкой от 20 до 30% низкоплавкого клея Толщина клеевого слоя составляет 2-5 мкм в зависимости от типа и качества поверхности предмета, на который наносится защитная метка.
Нанесение защитных меток на объекты с использованием заявляемого приспособления производят на стандартных листовых и рулонных ламинаторах при температурах 80-140°С на скоростях подачи от 2 до 50 м/мин, а также на роторных прессах типа Covomit при температурах 120-140°С и скоростях подачи 200-1000 лист/мин. Использование заявленного приспособления в указанных условиях тиснения позволяет получить оттиски с ровным краем, полностью воспроизводящие формы штампов.
Таким образом на стандартном оборудовании при использовании предлагаемого приспособления были нанесены защитные метки на листовую и рулонную полиграфическую продукцию с высокой производительностью. До настоящего времени нанесение защитных меток, включающих скрытое или скрытое голографическое изображение с такой производительностью не описано.
Следующие примеры поясняют заявленную полезную модель, не ограничивая ее объема.
Пример 1.
Нанесение защитных меток при помощи листового ламинатора Фолиант-520 на листы формата 297×448 мм с локально нанесенными отражающими полосами производили, используя приспособление, состоящее из:
- базовой ПЭТ-пленки-основы с антиадгезионным покрытием, толщиной 20 мкм (производства Московского завода полиграфической фольги),
2
2
2
2
m
p
- информационного слоя толщиной 3 мкм с латентным изображением. Слой наносят из раствора полимера формулы [(СF-CF)n-СН-CF)), где m=25, n=75, p=850,
концентрация - 15 вес. %. Латентное изображение сформировано по методике, описанной в патенте Великобритании №2328180, 14.08.1999.
- слоя термоактивного клея на основе водной эмульсии полибутилацетата с добавкой 20% вес. клея марки Dexol-Е518.
Нанесение меток на листы проводят, совмещая (позиционируя) приспособление в виде полос с отражающими полосами на листах. Температура прессовки 120°С, скорость - 3-6 м/мин. Информационный слой, припрессованный к листам, полностью содержит скрытое изображение, которое может быть визуализировано при помощи поляроида.
Пример 2.
Нанесение защитных меток при помощи рулонного ламинатора, встроенного во флексо-ролевую печатную машину «Mark Audy-2200», на рулонную бумагу производят, используя приспособление, состоящее из:
- базовой ПЭТ-пленки-основы с антиадгезионным покрытием толщиной 26 мкм (производства Московского завода полиграфической фольги),
- информационного слоя с латентным изображением по примеру 1 толщиной 4 мкм с отражающим покрытием из напыленного алюминия толщиной 0,008-0,01 мкм,
- клеевого слоя по примеру 1.
Нанесение меток проводят, позиционируя приспособление в виде полосы или полос на рулоне. Температура припрессовки 135-140°С, скорость 40-50 м/мин. Информационный слой, припрессованный к рулону, полностью воспроизводит скрытое изображение, которое может быть визуализировано при помощи поляроида.
Пример 3.
Защитные метки, содержащие латентное изображение и рельефно-фазовую голограмму, наносят при помощи роторного пресса «Covomit» на листы, используя приспособление, состоящее из
- базовой пленки-основы и информационного слоя с латентным изображением по примеру 1.
- полупрозрачного отражающего покрытия, которое наносят на информационный слой напылением двуокиси слова толщиной 0,08-0,1 мкм. Формирование рельефно-фазовой голограммы на поверхности отражающего слоя проводят методом горячего тиснения на установке «Fusion-baby» с использованием никелевой матрицы при температуре 100-120°С.
- клеевого слоя по примеру 2.
Нанесение меток проводят, позиционируя штампы относительно листов. Температура штампов 130-140°С, скорость подачи 1000 л/мин. Припрессованный к листам информационный слой полностью воспроизводит форму штампа, латентное и голографическое изображение.